(57)【特許請求の範囲】
【請求項１】
導電性支持体上に少なくとも感光層を設けた電子写真感光体において、その最表面層が少なくとも無機フィラーとバインダー樹脂と脂肪族ジカルボン酸と脂肪族ジオールのみの重縮合によって得られたポリエステルを含有していることを特徴とする電子写真感光体。
【請求項２】
前記最表面層が、ポリカルボン酸化合物を含有するものである請求項１記載の電子写真感光体。
【請求項３】
前記感光層が導電性支持体側から電荷発生層、電荷輸送層を順次積層した積層構成である請求項１または２記載の電子写真感光体。
【請求項４】
請求項１〜３いずれかに記載の電子写真感光体に少なくとも帯電、露光、現像、転写を繰り返すことにより画像を形成することを特徴とする画像形成方法。
【請求項５】
請求項１〜３いずれか記載の電子写真感光体に加えて、帯電手段、露光手段、現像手段および転写手段を有することを特徴とする画像形成装置。
【請求項６】
請求項１〜３いずれか記載の電子写真感光体に加えて、帯電手段、現像手段、転写手段、クリーニング手段および除電手段よりなる群から選ばれた少なくとも一つの手段を一体化し、これを着脱可能としたことを特徴とする画像形成装置用プロセスユニット。
【発明の詳細な説明】
【０００１】
【発明の属する技術分野】
本発明は、高耐久性を有し、かつ長期間にわたり高画質化を実現した電子写真感光体に関する。また、それらの感光体を使用した画像形成方法、画像形成装置及び画像形成装置用プロセスユニットに関する。
【０００２】
【従来の技術】
複写機、ファクシミリ、レーザープリンタ等に応用されている電子写真感光体を用いた電子写真方法とは、少なくとも電子写真感光体に帯電、画像露光、現像の過程を経た後、画像保持体（転写紙）へのトナー画像の転写、定着及び電子写真感光体表面のクリーニングというプロセスよりなる方法である。電子写真感光体が、この電子写真法において要求される基本的な特性としては、（イ）暗所で適当な電位に帯電できること、（ロ）暗所に於いて電荷の散逸が少ないこと、（ハ）光照射によって速やかに電荷を散逸できること、等が挙げられる。更にこれらの特性以外に画質特性等の長期信頼性や低公害性、コストの低さ等も要求される。
【０００３】
従来、電子写真方式に於いて使用される感光体としては導電性支持体上にセレンないしセレン合金を主体とする光導電層を設けたもの、酸化亜鉛、硫化カドミウム等の無機系光導電材料をバインダー中に分散させたもの、及び非晶質シリコン系材料を用いたもの等が一般的に知られているが、近年ではコストの低さ、感光体設計の自由度の高さ、無公害性等から有機系感光体が広く利用されるようになってきている。
【０００４】
有機系の電子写真感光体には、ポリビニルカルバゾール（ＰＶＫ）に代表される光導電性樹脂、ＰＶＫ−ＴＮＦ（２，４，７−トリニトロフルオレノン）に代表される電荷移動錯体型、フタロシアニン−バインダーに代表される顔料分散型、電荷発生物質と電荷輸送物質とを組み合わせて用いる機能分離型の感光体などが知られており、特に機能分離型の感光体が感度、耐久性、安定性など様々な特性において優れており注目されている。
【０００５】
この機能分離型の感光体における静電潜像形成のメカニズムは、感光体を帯電した後光照射すると、光は透明な電荷輸送層を通過し、電荷発生層中の電荷発生物質により吸収され、光を吸収した電荷発生物質は電荷担体を発生し、この電荷担体は電荷輸送層に注入され、帯電によって生じた電界に沿って電荷輸送層中を移動し、感光体表面の電荷を中和することにより静電潜像を形成するものである。機能分離型感光体においては、主に紫外部に吸収を持ち高い移動度を有する電荷輸送物質と、主に可視部に吸収を持ち高い量子効率を有する電荷発生物質とを組み合わせて用いることが知られており、かつ有用である。
【０００６】
ところが、電子写真方法に用いられる有機系の電子写真感光体における電荷輸送物質として開発されている有機系電荷輸送物質の多くは低分子化合物であり、この低分子化合物は単独で成膜性がないため、通常、不活性高分子に分散・混合して用いられる。しかるに、低分子電荷輸送物質と不活性高分子からなる電荷輸送層は一般に柔らかく、電子写真プロセスにおいて繰り返し使用された場合に現像システムやクリーニングシステムによる機械的な感光体表面への負荷により膜削れを生じやすいという耐摩耗性の低さが短所として挙げられる。実際、感光体の膜削れにより感度の劣化、帯電性の低下などの悪影響が現れ、画像濃度低下、地肌汚れ等の異常画像が発生し、感光体の交換が必要となることがある。
【０００７】
近年、画像形成装置の小型化から感光体の小径化が進み、機械の高速化やメンテナンスフリーの動きも加わり感光体の高耐久化が切望されるようになってきた。感光体の高耐久化には前述の耐摩耗性を改善することが第一の課題である。この技術としては、（１）表面層に硬化性バインダーを用いたもの（特開昭５６−４８６３７号公報）、（２）感光体のバインダー樹脂を改良したもの（特開平５−２１６２５０号公報）、（３）高分子型電荷輸送物質を用いたもの（特開昭６４−１７２８号公報）、（４）表面層に無機フィラーを分散させたもの（特開平４−２８１４６１号公報）等が挙げられる。これらの技術の内、（１）の硬化性バインダーを用いたものは、電荷輸送物質との相溶性が悪いためや重合開始剤、未反応残基などの不純物により露光部電位が上昇し画像濃度低下が発生する。また、（２）のバインダー樹脂を改良したものは、低分子電荷輸送物質の組成分割合の点から著しい耐摩耗性の向上は期待できない。また、（３）の高分子型電荷輸送物質を用いたものは、ある程度の耐摩耗性向上が可能であるもののその耐久性は十分なものではなく、材料の重合、精製が難しく高純度なものが得にくい、塗工液が高粘度となる等の製造上の問題がある。一方、（４）の無機フィラーを分散させたものは、通常の低分子電荷輸送物質を不活性高分子に分散させた感光体に比べ、高い耐摩耗性が発揮され且つ繰り返しの電気特性も良好であり注目される。
【０００８】
ところが、この表面層に無機フィラーを分散させた感光体は、繰り返し使用において帯電器等から発生するオゾン、ＮＯｘ等の酸化性ガスにより画像流れを発生するという欠点がある。画像流れは帯電−露光によって形成された感光体表面の潜像が表面で拡散し、電位のコントラストが低下することが原因で起こり、このため現像されたトナー像では文字、細線の太り、解像度低下、中間調濃度のぬけとして現れ、著しい場合は文字、描画の判別が不可能となる。このため画像流れは感光体表面の低抵抗化に起因した現象である。無機フィラーを分散させた感光体の画像流れは、以下のようなことが要因と考えられる。無機フィラーを分散させたことにより耐摩耗性が向上し酸化性ガスの浸透に対し感光体表面の削れによる更新が追いつかなくなったこと、無機フィラーの分散より生じた表面の凹凸にトナーや紙粉のフィルミングが起こりこれに酸化性ガスが吸着したこと、電気的特性の安定化のために非絶縁性フィラーや表面処理したフィラーを用いることにより表面層が低抵抗化していることが挙げられる。
この繰り返し使用における画像流れを防止する対策としては、感光体をヒーターで暖めることにより水分吸着を防止する方法や、酸化性ガスを放出する方法がある。しかし、この方法は機械の始動に時間を要すること、多量のエネルギーを必要とすることなどで問題がある。また他の対策として表面層に酸化防止剤を添加する方法（特開平８−２９２５８５号公報）があるが、少量の添加では効果が少なく多量に添加すると電気特性が悪化するという問題がある。これまでのところ、この繰り返し使用における画像流れを良好に解決する手段は見いだされていない。
【０００９】
【発明が解決しようとする課題】
本発明の目的は、高耐久性を有し、繰り返し使用に対しても良好な画像が持続して得られる高性能な電子写真感光体を提供することにある。また、それらの電子写真感光体を用いることにより、小型で且つ高速印刷が可能である高信頼性の画像形成方法、画像形成装置、ならびに画像形成装置用プロセスユニットを提供することにある。
【００１０】
【課題を解決するための手段】
本発明の第１は、導電性支持体上に少なくとも感光層を設けた電子写真感光体において、その最表面層が少なくとも無機フィラーとバインダー樹脂と脂肪族ジカルボン酸と脂肪族ジオールのみの重縮合によって得られたポリエステルを含有していることを特徴とする電子写真感光体に関する。
本発明の第２は、前記最表面層が、ポリカルボン酸化合物を含有するものである請求項１記載の電子写真感光体に関する。
本発明の第３は、前記感光層が導電性支持体側から電荷発生層、電荷輸送層を順次積層した積層構成である請求項１または２記載の電子写真感光体に関する。
本発明の第４は、請求項１〜３いずれかに記載の電子写真感光体に少なくとも帯電、露光、現像、転写を繰り返すことにより画像を形成することを特徴とする画像形成方法に関する。
本発明の第５は、請求項１〜３いずれか記載の電子写真感光体に加えて、帯電手段、露光手段、現像手段および転写手段を有することを特徴とする画像形成装置に関する。
本発明の第６は、請求項１〜３いずれか記載の電子写真感光体に加えて、帯電手段、現像手段、転写手段、クリーニング手段および除電手段よりなる群から選ばれた少なくとも一つの手段を一体化し、これを着脱可能としたことを特徴とする画像形成装置用プロセスユニットに関する。
【００１１】
＜原理＞
本発明は最表面層が少なくとも無機フィラーとバインダー樹脂と脂肪族ポリエステルを含有してなる感光体を用いることにより、高耐久性を有し且つ繰り返し使用に対して画像流れを発生せず、良好な画像が持続して得られることを見いだしたものである。この理由は現在明らかになっていないが、以下のようなことが関係していると考えられる。
まずその一つとしては、脂肪族ポリエステルを含有することによりトナーや紙粉に対する感光体表面の離型性が向上し、クリーニングブラシやクリーニングブレードによるクリーニング効率が上がり、トナーや紙粉のフィルミングが減少したことによると考えられる。
【００１２】
もう一つとしては、脂肪族ポリエステルが無機フィラー、特に周囲をポリカルボン酸化合物等の無機フィラー用分散剤や種々の表面処理剤で被われた無機フィラーに対し強い親和性を有しているため、帯電プロセスにより発生したオゾン、ＮＯｘ等の酸化性ガスの無機フィラー表面への吸着を防止するとともに、過剰な分散剤や表面処理剤を無機フィラーより取り除き無機フィラーの近傍の低抵抗化を抑制していると考えられる。
【００１３】
次に本発明の無機フィラー、バインダー樹脂と共に最表面層に用いられる脂肪族ジカルボン酸と脂肪族ジオールの重縮合により合成されるポリエステルについて説明する。
【００１４】
脂肪族ポリエステルが脂肪族ジカルボン酸と脂肪族ジオールの重縮合により合成される場合、脂肪族ジカルボン酸としては、シュウ酸、マロン酸、コハク酸、グルタル酸、アジピン酸、β−メチルアジピン酸、ピメリン酸、アゼライン酸、セバシン酸、ノナンジカルボン酸、デカンジカルボン酸、ウンデカンジカルボン酸、ドデカンジカルボン酸、マレイン酸、フマル酸、シトラコン酸、ジグリコール酸、リンゴ酸、クエン酸、シクロヘキサンジカルボン酸等が挙げられ、２種以上を混合して用いても良い。脂肪族ジオールとしては、エチレングリコール、プロピレングリコール、トリメチレングリコール、ブタン−１，３−ジオール、２，２−ジメチルプロパン−１，３−ジオール、２−ブテン−１，４−ジオール、テトラメチレングリコール、ペンタメチレングリコール、ヘキサメチレングリコール、ヘプタメチレングリコール、オクタメチレングリコール、ノナメチレングリコール、デカメチレングリコール、ウンデカメチレングリコール、ドデカメチレングリコール、トリデカメチレングリコール、エイコサメチレングリコール、ジエチレングリコール、トリエチレングリコール等が挙げられ、２種以上を混合して用いても良い。
【００１５】
脂肪族オキシカルボン酸としては、一般式
ＨＯ−Ｒ−ＣＯＯＨ
（式中Ｒは直鎖または分岐のアルキル基である）
で示される化合物であり、具体的には３−ヒドロキシプロピルカルボン酸、４−ヒドロキシブチルカルボン酸、５−ヒドロキシアミルカルボン酸、６−ヒドロキシヘキシルカルボン酸、７−ヒドロキシヘプチルカルボン酸、８−ヒドロキシオクチルカルボン酸、９−ヒドロキシノニルカルボン酸、１０−ヒドロキシデシルカルボン酸などを挙げることができ、これらは混合物の形でも使用できる。
【００１６】
これらの脂肪族ポリエステルとしては、分子量１０００のオリゴマーから数十万のポリマーまで使用可能で、有機溶剤に不溶な場合は分散により最表面層に含有させることができる。
【００１７】
本発明の脂肪族ポリエステルの含有量は最表面層の無機フィラー１００重量部に対し、０．０１〜１００重量部、好ましくは０．１〜５０重量部が適当である。
【００１８】
以下、本発明に用いられる電子写真感光体を図面に沿って説明する。
図１は、本発明の電子写真感光体を表わす断面図であり、導電性支持体３１上に、電荷発生物質と結着樹脂を主成分とする感光層３３が設けられている。無機フィラー、バインダー樹脂および脂肪族ポリエステルを含有する最表面層が感光層全体の場合が図１−Ａ、無機フィラー、バインダー樹脂および脂肪族ポリエステルを含有する最表面層が感光層の表面部分のみの場合が図１−Ｂである（いずれの図においても無機フィラー、バインダー樹脂および脂肪族ポリエステル含有部分はアミ点部分として表示されている）。
図２は、導電性支持体３１上に、電荷発生物質を主成分とする電荷発生層３５と、電荷輸送物質を主成分とする電荷輸送層３７とが、積層された構成をとっている。無機フィラー、バインダー樹脂および脂肪族ポリエステルを含有される最表面層が電荷輸送層全体の場合が図２−Ａ、無機フィラー、バインダー樹脂および脂肪族ポリエステルを含有される最表面層が電荷輸送層の表面部分の場合が図２−Ｂである。
図３は、導電性支持体３１上に、電荷発生物質と結着樹脂を主成分とする感光層３３が設けられ、更に感光層表面に保護層３９が設けられてなる。この場合、無機フィラー、バインダー樹脂および脂肪族ポリエステルを含有される最表面層は保護層３９である。
図４は、導電性支持体３１上に、電荷発生物質を主成分とする電荷発生層３５と電荷輸送物質を主成分とする電荷輸送層３７とが積層された構成をとっており、更に電荷輸送層３７上に保護層３９が設けられてなる。この場合、無機フィラー、バインダー樹脂および脂肪族ポリエステルが含有される最表面層は保護層３９である。
図５は、導電性支持体３１上に、電荷輸送物質を主成分とする電荷輸送層３７と電荷発生物質を主成分とする電荷発生層３５とが積層された構成をとっており、更に電荷発生層３５上に保護層３９が設けられてなる。この場合、無機フィラー、バインダー樹脂および脂肪族ポリエステルが含有される最表面層は保護層３９である。
【００１９】
導電性支持体３１としては、体積抵抗１０１０  Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙に被覆したもの、あるいは、アルミニウム、アルミニウム合金、ニッケル、ステンレスなどの板およびそれらを、押し出し、引き抜きなどの工法で素管化後、切削、超仕上げ、研摩などの表面処理した管などを使用することができる。また、特開昭５２−３６０１６号公報に開示されたエンドレスニッケルベルト、エンドレスステンレスベルトも導電性支持体３１として用いることができる。
【００２０】
この他、上記支持体上に導電性粉体を適当な結着樹脂に分散して塗工したものについても、本発明の導電性支持体３１として用いることができる。この導電性粉体としては、カーボンブラック、アセチレンブラック；アルミニウム、ニッケル、鉄、ニクロム、銅、亜鉛、銀などの金属粉；あるいは導電性酸化スズ、インジウム錫酸化物（ＩＴＯ）などの金属酸化物粉体などがあげられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、（メタ）アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。このような導電性層は、これらの導電性粉体と結着樹脂を適当な溶剤、例えば、テトラヒドロフラン、ジクロロメタン、メチルエチルケトン、トルエンなどに分散して塗布することにより設けることができる。
【００２１】
さらに、適当な円筒基体上にポリ塩化ビニル、ポリプロピレン、ポリエステル、ポリスチレン、ポリ塩化ビニリデン、ポリエチレン、塩化ゴム、フッ素樹脂（ポリテトラフルオロエチレン等）などの素材に前記導電性粉体を含有させた熱収縮チューブによって導電性層を設けてなるものも、本発明の導電性支持体３１として良好に用いることもできる。
【００２２】
次に感光層について説明する。感光層は単層でも積層でもよいが、説明の都合上、先ず電荷発生層３５と電荷輸送層３７で構成される場合から述べる。
【００２３】
まず、電荷発生層３５について説明する。電荷発生層３５は、電荷発生物質を主成分とする層で、必要に応じて結着樹脂を併用することもできる。電荷発生物質としては、無機系材料と有機系材料を用いることができる。
【００２４】
無機系材料としては、結晶セレン、アモルファスセレン、セレン−テルル、セレン−テルル−ハロゲン、セレン−ヒ素化合物や、アモルファスシリコン等が挙げられる。アモルファスシリコンにおいては、ダングリングボンドを水素原子、ハロゲン原子でターミネートしたものや、ホウ素原子、リン原子等をドープしたものが良好に用いられる。
【００２５】
一方、有機系材料としては、公知の材料を用いることが出来る。例えば、金属フタロシアニン、無金属フタロシアニン等のフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらの電荷発生物質は、単独または２種以上の混合物として用いることができる。
【００２６】
電荷発生層３５に必要に応じて用いられる結着樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミドなどが挙げられる。これらの結着樹脂は、単独または２種以上の混合物として用いることができる。また、電荷発生層の結着樹脂として上述の結着樹脂の他に、高分子電荷輸送物質（例えば、特開昭６４−１７２８号公報、特開昭６４−１３０６１号公報、特開昭６４−１９０４９号公報、特開平４−１１６２７号公報、特開平４−２２５０１４号公報、特開平４−２３０７６７号公報、特開平４−３２０４２０号公報、特開平５−２３２７２７号公報、特開平６−２３４８３８号公報、特開平６−２３４８３９号公報、特開平６−２９５０７７号公報、特開平７−５６３７４号公報、特開平７−３２５４０９号公報、特開平９−８０７７２号公報、特開平９−８０７８３号公報、特開平９−８０７８４号公報、特開平９−１２７７１３号公報、特開平９−２１１８７７号公報、特開平９−２２２７４０号公報、特開平９−２６５１９７号公報、特開平９−２６５２０１号公報、特開平９−２９７４１９号公報、特開平９−３０４９５６号公報記載）を用いることができる。電荷発生層３５で用いられる結着樹脂の量は電荷発生物質１００重量部に対し、０〜５００重量部、好ましくは０〜２００重量部が適当である。更に、必要に応じて低分子電荷輸送物質を添加してもよい。
【００２７】
電荷発生層３５に併用できる低分子電荷輸送物質には、正孔輸送物質と電子輸送物質とがある。
【００２８】
電子輸送物質としては、たとえばクロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４−オン、１，３，７−トリニトロジベンゾチオフェン−５，５−ジオキサイド、ジフェノキノン誘導体などの電子受容性物質が挙げられる。これらの電子輸送物質は、単独または２種以上の混合物として用いることができる。
【００２９】
正孔輸送物質としては、以下に表わされる電子供与性物質が挙げられ、良好に用いられる。正孔輸送物質としては、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジエン誘導体、ピレン誘導体等、ビススチルベン誘導体、エナミン誘導体等、その他公知の材料が挙げられる。これらの正孔輸送物質は、単独または２種以上の混合物として用いることができる。電荷発生層３５で用いられる低分子電荷輸送物質の量は電荷発生物質１００重量部に対し、０〜５００重量部、好ましくは０〜３００重量部が適当である。
【００３０】
電荷発生層３５を形成する方法には、真空薄膜作製法と溶液分散系からのキャスティング法などが挙げられる。
【００３１】
前者の方法には、真空蒸着法、グロー放電分解法、イオンプレーティング法、スパッタリング法、反応性スパッタリング法、ＣＶＤ法等が用いられ、上述した無機系材料、有機系材料が良好に形成できる。
【００３２】
また、後述のキャスティング法によって電荷発生層を設けるには、上述した無機系もしくは有機系電荷発生物質を必要ならばバインダー樹脂と共にテトラヒドロフラン、ジオキサン、ジオキソラン、トルエン、ジクロロメタン、モノクロロベンゼン、ジクロロエタン、シクロヘキサノン、シクロペンタノン、アニソール、キシレン、メチルエチルケトン、アセトン、酢酸エチル、酢酸ブチル等の溶媒を用いてボールミル、アトライター、サンドミル、ビーズミル等により分散し、分散液を適度に希釈して塗布することにより形成できる。また、必要に応じて、ジメチルシリコーンオイル、メチルフェニルシリコーンオイル等のレベリング剤を添加することができる。塗布は、浸漬塗工法やスプレーコート、ビードコート、リングコート法などを用いて行なうことができる。
【００３３】
以上のようにして設けられる電荷発生層の膜厚は、０．０１〜５μｍ程度が適当であり、好ましくは０．０５〜２μｍである。
【００３４】
電荷輸送層３７は、電荷輸送物質および結着樹脂を適当な溶剤に溶解ないし分散し、これを電荷発生層３５上に塗布、乾燥することにより形成できる。
【００３５】
電荷輸送物質としては、前記電荷発生層３５で記載した電子輸送物質や正孔輸送物質及び高分子電荷輸送物質を用いることができる。
【００３６】
結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【００３７】
電荷輸送物質の量は結着樹脂１００重量部に対し、２０〜３００重量部、好ましくは４０〜１５０重量部が適当である。但し、高分子電荷輸送物質を用いる場合は単独でも、結着樹脂との併用も可能である。
【００３８】
電荷輸送層３７の塗工に用いられる溶媒としては前記電荷発生層と同様なものが使用できるが、電荷輸送物質及び結着樹脂を良好に溶解するものが適している。これらの溶剤は単独で使用しても２種以上混合して使用しても良い。また、電荷輸送層３７の形成には電荷発生層３５と同様な塗工法が可能である。
【００３９】
また、必要により可塑剤、レベリング剤を添加することもできる。
【００４０】
電荷輸送層３７に併用できる可塑剤としては、ジブチルフタレート、ジオクチルフタレート等の一般に樹脂の可塑剤として使用されているものがそのまま使用でき、その使用量は、結着樹脂１００重量部に対して０〜３０重量部程度が適当である。
【００４１】
電荷輸送層３７に併用できるレベリング剤としては、ジメチルシリコーンオイル、メチルフェニルシリコーンオイル等のシリコ−ンオイル類や、側鎖にパーフルオロアルキル基を有するポリマーあるいはオリゴマーが使用され、その使用量は、結着樹脂１００重量部に対して０〜１重量部程度が適当である。
【００４２】
電荷輸送層３７の膜厚は、５〜５０μｍ程度が適当であり、解像度、地肌汚れ等の画像特性及び帯電電位、感度等の電気特性上、好ましくは１０〜４０μｍ程度が適当である。
【００４３】
更に、電荷輸送層３７が感光体の表面層になる場合、電荷輸送層３７の全層又は表面部分に耐摩耗性を向上させる目的で無機フィラーを添加するが、この時無機フィラーと共に樹脂バインダーと脂肪族ポリエステルを含有させることにより画像流れのない良好な画像が持続して得られる。
【００４４】
ここで用いられる無機性フィラーとしては、銅、スズ、アルミニウム、インジウムなどの金属粉末、シリカ、酸化錫、酸化亜鉛、酸化チタン、アルミナ、酸化ジルコニウム、酸化インジウム、酸化アンチモン、酸化ビスマス、酸化カルシウム、アンチモンをドープした酸化錫、錫をドープした酸化インジウム等の金属酸化物、フッ化錫、フッ化カルシウム、フッ化アルミニウム等の金属フッ化物、チタン酸カリウム、窒化硼素などの無機材料が挙げられる。これらの無機フィラーは必要に応じて２種以上を混合、併用してもかまわない。
【００４５】
また、これらの無機フィラーの分散性改良などの目的で表面処理を施すことが可能であり、この時用いられる表面処理剤としてはチタネート系カップリング剤、アルミニウム系カップリング剤、ジルコアルミネート系カップリング剤、高級脂肪酸、シランカップリング剤、Ａｌ２Ｏ３、ＴｉＯ２、ＺｒＯ２、シリコーン、ステアリン酸アルミニウム、あるいはそれらの混合物等が挙げられる。
【００４６】
最表面層に用いられるこれらの無機フィラーの平均一次粒径としては、０．０１〜０．８μｍの範囲が良好であり、更に好ましくは０．０５〜０．５μｍの範囲である。無機フィラーの平均一次粒径が０．０１μｍ以下の場合は感光体の耐摩耗性が低下したり、塗工液中で無機フィラーの凝集が起こりやすくなる。また、０．８μｍ以上の場合には感光体表面にトナーフィルミングが発生したり、塗工液中で無機フィラーの沈降性が促進する等の悪影響が現れる。
【００４７】
最表面層に含有される無機フィラーの割合は、目的とする耐摩耗性、無機フィラーの粒径、材質、用いられる画像形成プロセス等様々な要因に左右されるが、無機フィラーが分散されている最表面層の全量に対し０．５〜４０重量％、好ましくは２〜３０重量％である。
【００４８】
これらの無機フィラーを含有する表面部分は、無機フィラーを有機溶剤と合わせて、ボールミル、アトライター、サンドミル、ビーズミル、超音波などの従来方法を用いて分散した後、バインダー樹脂と脂肪族ポリエステルが加えられ、塗工することにより設けられる。またこの時、必要に応じてポリカルボン酸化合物等の分散剤、電荷輸送物質、レベリング剤、可塑剤等の添加剤が用いられる。これらのバインダー樹脂や脂肪族ポリエステル及び添加剤は無機フィラー分散処理前、途中及び分散後に添加されても良い。この分散液に用いられる有機溶剤としては無機フィラーの分散性、塗工方法によって左右されるが、一般的には電荷発生層３５で記載したものが使用可能であり、２種以上の溶剤が混合されても良い。無機フィラーが分散した最表面層に用いられるバインダー樹脂としては、電荷輸送層３７、電荷発生層３５で挙げた結着樹脂が用いられる。バインダー樹脂の量は、無機フィラーの含有される層構成によって異なるが基本的には最低限無機フィラーを保持するための量が必要で、具体的には無機フィラー１００重量部に対し、２５重量部以上、好ましくは５０重量部以上である。
【００４９】
無機フィラー分散層用塗工液に用いられる分散剤としては、塗工液作製時に無機フィラーの分散性を向上させ塗工液の安定性を高める目的で必要に応じて添加される。この分散剤としては無機フィラーを一次粒径に近い値まで分散する、電気的特性・画像特性に悪影響を及ぼさない、などの点でポリカルボン酸化合物が特に有効である。
【００５０】
このポリカルボン酸化合物としては、複数のカルボン酸残基を有する低分子化合物、オリゴマー、高分子化合物などを挙げることができ、具体的には有機脂肪酸や高酸化樹脂等が挙げられる。このポリカルボン酸化合物がオリゴマーや高分子化合物である場合の例としては、ポリエステル樹脂、アクリル樹脂、アクリル酸やメタクリル酸を用いた共重合体、スチレン−（メタ）アクリル酸共重合体、スチレン−無水マレイン酸共重合体等が挙げられる。ここで用いられるポリカルボン酸化合物の酸価としては、１０〜４００（ｍｇＫＯＨ／ｇ）のものが有効に使用できる（酸価とは、１ｇ中に含まれる遊離脂肪酸を中和するのに要する水酸化カリウムのミリグラム数で定義される）。このポリカルボン酸化合物の添加量としては、含有される無機フィラー１００重量部に対し０．０１〜５０重量部、好ましくは０．１〜２０重量部である。
【００５１】
また、無機フィラーが分散した最表面層に用いられる電荷輸送物質としては電荷発生層３５で挙げたもの、レベリング剤、可塑剤としては前記電荷輸送層３７で記載したものが使用可能で、用いられる量は電荷輸送層３７と同様の範囲が適当である。
【００５２】
この無機フィラーが分散した表面層の形成方法としては、前記電荷発生層３５と同様の塗工法が使用できる。
【００５３】
また、この無機フィラーが分散した表面部分の膜厚としては、電荷輸送層３７の全層でも可能であるが画像特性、電気特性上２０μｍ以下が望ましく、更に好ましくは１〜１０μｍの範囲である。
【００５４】
次に感光層が単層構成の場合について述べる。単層構成は導電性支持体上に少なくとも電荷発生物質を結着樹脂中に分散した感光層３３を設けたものである。感光層３３は、電荷発生物質と結着樹脂の他に必要に応じて電荷輸送物質を適当な溶剤に溶解ないし分散し、これを塗布、乾燥することによって形成できる。また、必要により可塑剤やレベリング剤等を添加することもできる。それぞれ電荷発生物質、電荷輸送物質、可塑剤、レベリング剤は前記電荷発生層３５、電荷輸送層３７に記載のものが使用できる。
【００５５】
結着樹脂としては、先に電荷輸送層３７で挙げた結着樹脂のほかに、電荷発生層３５で挙げた結着樹脂を混合して用いてもよい。また、先に挙げた高分子電荷輸送物質も良好に使用できる。樹脂成分１００重量部に対する電荷発生物質の量は１〜４０重量部が好ましく、電荷輸送物質の量は０〜１９０重量部が好ましく、さらに好ましくは５０〜１５０重量部である。感光層は、電荷発生物質、結着樹脂を必要に応じて電荷輸送物質とともにテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。感光層の膜厚は、５〜２５μｍ程度が適当である。
【００５６】
この単層構成の感光層３３が感光体の表面層になる場合、感光層３３の全層又はその表面部分に耐摩耗性を向上させる目的で無機フィラーを添加するが、この時無機フィラーと共に樹脂バインダーと脂肪族ポリエステルを含有させることにより画像流れのない良好な画像が持続して得られる。この単層構成における表面部分に分散される無機フィラー、樹脂バインダーとしては前述の電荷輸送層３７で記載したものが使用可能で、必要に応じて電荷輸送層３７で記載のポリカルボン酸化合物、可塑剤、レベリング剤等が添加される。また、これらの材料の添加量、無機フィラー分散層の製造法、膜厚としては前述の電荷輸送層３７記載の事項が使用できる。
【００５７】
本発明の感光体においては、導電性支持体３１と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
【００５８】
これらの下引き層は、前述の感光層の如く適当な溶媒及び塗工法を用いて形成することができる。更に本発明の下引き層として、シランカップリング剤、チタンカップリング剤、クロムカップリング剤等を使用することもできる。この他、本発明の下引き層には、Ａｌ２Ｏ３を陽極酸化にて設けたものや、ポリパラキシリレン（パリレン）等の有機物やＳｉＯ２、ＳｎＯ２、ＴｉＯ２、ＩＴＯ、ＣｅＯ２等の無機物を真空薄膜作成法にて設けたものも良好に使用できる。このほかにも公知のものを用いることができる。下引き層の膜厚は０〜５μｍが適当である。
【００５９】
本発明の感光体においては、感光層保護の目的で、感光層３３の表面側に保護層３９が設けられることがある。保護層３９は感光体の最表面側の層で高い耐摩耗性が要求されるため無機フィラーが分散されるが、この時無機フィラーと共に樹脂バインダーと脂肪族ポリエステルを含有させることにより画像流れのない良好な画像が持続して得られる。この保護層に用いられるバインダー樹脂としては、ＡＢＳ樹脂、オレフィン−ビニルモノマー共重合体、塩素化ポリエーテル、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルぺンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂を併用することができる。
【００６０】
この保護層３９に分散される無機フィラーとしては前述のものが使用可能で、必要に応じて電荷輸送層３７で記載したポリカルボン酸化合物、可塑剤、レベリング剤が添加される。また、これらの材料の添加量、無機フィラーの分散法、保護層３９の製造法としては、電荷輸送層３７で記載した事項が使用できる。
なお、保護層３９の厚さは０．５〜５μｍ程度が適当である。
【００６１】
本発明の感光体においては、感光層３３又は電荷輸送層３７と保護層３９との間に中間層を設けることも可能である。中間層には、一般にバインダー樹脂を主成分として用いる。これら樹脂としては、ポリアミド、アルコール可溶性ナイロン、ポリビニルブチラール、ポリビニルアルコールなどが挙げられる。中間層の形成法としては、前述のごとく一般に用いられる塗工法が採用される。なお、中間層の厚さは０．０５〜２μｍ程度が適当である。
【００６２】
また、本発明においては、耐環境性の改善のため、とりわけ、感度低下、残留電位の上昇を防止する目的で、電荷発生層、電荷輸送層、下引き層、保護層、中間層等の各層に酸化防止剤を添加することができる。本発明に用いることができる酸化防止剤として、下記のものが挙げられる。
【００６３】
フェノ−ル系化合物
２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネート、２，２′−メチレン−ビス−（４−メチル−６−ｔ−ブチルフェノール）、２，２′−メチレン−ビス−（４−エチル−６−ｔ−ブチルフェノール）、４，４′−チオビス−（３−メチル−６−ｔ−ブチルフェノール）、４，４′−ブチリデンビス−（３−メチル−６−ｔ−ブチルフェノール）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３′，５′−ジ−ｔ−ブチル−４′−ヒドロキシフェニル）プロピオネート］メタン、ビス［３，３′−ビス（４′−ヒドロキシ−３′−ｔ−ブチルフェニル）ブチリックアッシド］グリコールエステル、トコフェロール類など。
【００６４】
パラフェニレンジアミン類
Ｎ−フェニル−Ｎ′−イソプロピル−ｐ−フェニレンジアミン、Ｎ，Ｎ′−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ′−ジ−イソプロピル−ｐ−フェニレンジアミン、Ｎ，Ｎ′−ジメチル−Ｎ，Ｎ′−ジ−ｔ−ブチル−ｐ−フェニレンジアミンなど。
【００６５】
ハイドロキノン類
２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなど。
【００６６】
有機硫黄化合物類
ジラウリル−３，３′−チオジプロピオネ−ト、ジステアリル−３，３′−チオジプロピオネート、ジテトラデシル−３，３′−チオジプロピオネートなど。
【００６７】
有機燐化合物類
トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなど。
【００６８】
これら化合物は、ゴム、プラスチック、油脂類などの酸化防止剤として知られており、市販品を容易に入手できる。本発明における酸化防止剤の添加量は、添加する層の総重量に対して０．０１〜１０重量％である。
【００６９】
次に図面を用いて本発明の画像形成方法ならびに画像形成装置を詳しく説明する。
【００７０】
本発明の画像形成方法ならびに画像形成装置とは、本発明の最表面層に無機フィラーとバインダー樹脂と脂肪族ポリエステルを含有する感光体を用い、例えば少なくとも感光体に帯電、画像露光、現像の過程を経た後、画像保持体（転写紙）へのトナー画像の転写、定着及び感光体表面のクリーニングというプロセスよりなる画像形成方法ならびに画像形成装置である。場合により、静電潜像を直接転写体に転写し現像する画像形成方法等では、感光体に配した上記プロセスを必ずしも有するものではない。
【００７１】
本発明の画像形成方法、画像形成装置について図６を用いて説明する。
感光体１を平均的に帯電させる手段として、帯電チャージャ３が用いられる。この帯電手段としては、コロトロンデバイス、スコロトロンデバイス、固体放電素子、針電極デバイス、ローラー帯電デバイス、導電性ブラシデバイス等が用いられ、公知の方式が全て使用可能である。
【００７２】
次に、均一に帯電された感光体上に静電潜像を形成するために画像露光部５が用いられる。この光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００７３】
次に、感光体上に形成された静電潜像を可視化するために現像ユニット６が用いられる。現像方式としては、乾式トナーを用いた一成分現像法、二成分現像法、湿式トナーを用いた湿式現像法がある。感光体に正（負）帯電を施し、画像露光を行うと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。
【００７４】
次に、感光体上で可視化されたトナー像を転写体上に転写するために転写チャージャ１０が用いられる。また、転写をより良好に行うために転写前チャージャ７を用いてもよい。これらの転写手段としては、転写チャージャ、バイアスローラーを用いる静電転写方式、粘着転写法、圧力転写法等の機械転写方式、磁気転写方式が利用可能である。静電転写方式としては、前記帯電手段が利用可能である。
【００７５】
次に、転写体を感光体より分離する手段として分離チャージャ１１、分離爪１２が用いられる。その他分離手段としては、静電吸着誘導分離、側端ベルト分離、先端グリップ搬送、曲率分離、等が用いられる。分離チャージャとしては、前記帯電手段が利用可能である。
【００７６】
次に、転写後感光体上に残されたトナーをクリーニングするためにファーブラシ１４、クリーニングブレード１５が用いられる。また、クリーニングをより効率的に行うためにクリーニング前チャージャ１３を用いてもよい。その他クリーニング手段としては、ウェブ方式、マグネットブラシ方式等があるが、それぞれ単独または複数の方式を併用してもよい。
【００７７】
次に、必要に応じて感光体上の潜像を取り除く目的で除電手段が用いられる。除電手段としては除電ランプ２、除電チャージャが用いられ、それぞれ前記露光光源、帯電手段が利用できる。その他、感光体に近接していない原稿読み取り、給紙、定着、排紙等のプロセスは公知のものが全て使用できる。本発明は、このような画像形成手段に本発明に係る電子写真感光体を用いる画像形成方法及び画像形成装置である。
【００７８】
この画像形成手段は、複写装置、ファクシミリ、プリンター内に固定して組み込まれていてもよいが、プロセスユニットの形態でそれら装置内に組み込まれ、着脱自在としたものであってもよい。画像形成装置用プロセスユニットとは、感光体を内蔵し、他に帯電手段、現像手段、転写手段、クリーニング手段、除電手段の少なくとも一つを一体化し、着脱可能とした装置（部品）である。本発明は、前記最表面層に無機フィラーとバインダー樹脂と脂肪族ポリエステルを含有する感光体と帯電、現像、転写、クリーニング、除電手段の少なくとも一つを一体化した画像形成装置用プロセスユニットを提供するものである。
【００７９】
図７は、画像形成装置用プロセスユニットの１例を示す概略図である。
【００８０】
【実施例】
次に、実施例によって本発明を更に詳細に説明するが、本発明は以下の実施例に限定されるものではない。尚、実施例中使用する部は、すべて重量部を表わす。
【００８１】
参考例１
φ３０ｍｍのアルミニウムドラム上に、下記組成の下引き層用塗工液、電荷発生層用塗工液、電荷輸送層用塗工液を順次、塗布乾燥することにより、３．５μｍの下引き層、０．２μｍの電荷発生層、２２μｍの電荷輸送層を形成した。最表面層の無機フィラー含有層用塗工液は、下記無機フィラーと溶剤をアルミナボールを用いて２４時間ボールミル分散し、その分散液にバインダー樹脂と脂肪族ポリエステルと電荷輸送物質及び溶剤を加え調整した。この液を電荷輸送層上にスプレー塗工、乾燥し無機フィラー含有の最表面層を４μｍ設け、電子写真感光体を得た。
【００８２】
〔下引き層用塗工液〕
アルキッド樹脂
（ベッコゾール  １３０７−６０−ＥＬ、大日本インキ化学工業製）      ６部
メラミン樹脂
（スーパーベッカミン  Ｇ−８２１−６０、大日本インキ化学工業製）    ４部
酸化チタン                                                        ４０部
メチルエチルケトン                                                ５０部
【００８３】
〔電荷発生層用塗工液〕
下記構造のビスアゾ顔料                                          ２．５部
【化１】
0003833954.tif 000002
ポリビニルブチラール（ＸＹＨＬ、ＵＣＣ製）                    ０．５部
シクロヘキサノン                                              ２００部
メチルエチルケトン                                              ８０部
【００８４】
〔電荷輸送層用塗工液〕
ビスフェノールＺポリカーボネート
（パンライトＴＳ−２０５０、帝人化成製）                        １０部
下記構造の低分子電荷輸送物質（Ｄ−１）                            ７部
【化２】
0003833954.tif 000003
テトラヒドロフラン                                              １００部
１％シリコーンオイル（ＫＦ５０−１００ＣＳ、信越化学工業製）
のテトラヒドロフラン溶液                                            １部
【００８５】
0003833954.tif 000004
【００８６】
参考例２
参考例１の無機フィラー含有層用塗工液の無機フィラーを酸化チタン（ＣＲ９７、石原産業製）１．５部に変え、無機フィラー含有最表面層の膜厚を２．５μｍにした以外は参考例１と同様に電子写真感光体を作製した。
【００８７】
参考例３
参考例１の無機フィラー含有層用塗工液の無機フィラーをα型アルミナ（ＡＡ０３、住友化学工業製）１．５部に変え、分散剤としてポリカルボン酸化合物（ＢＹＫ−Ｐ１０４、ビックケミー製）０．１部をボールミル分散時に加え、参考例１の脂肪族ポリエステルを０．０３部にした以外は参考例１と同様に電子写真感光体を作製した。
【００８８】
参考例４
参考例３の無機フィラー含有層用塗工液の脂肪族ポリエステルを下記のものに変えた以外は参考例３と同様に電子写真感光体を作製した。
脂肪族ポリエステル
ポリ−３−ヒドロキシブチレート（ＰＨＢ）
（Ａｌｄｒｉｃｈ試薬）                          ０．０３部
【００８９】
実施例１
参考例３の無機フィラー含有層用塗工液の脂肪族ポリエステルを下記のものに変えた以外は参考例３と同様に電子写真感光体を作製した。
脂肪族ポリエステル
セバシン酸とアルキレングリコールの重縮合ポリエステル
（Ｐ−２０２、大日本インキ化学製）              ０．０３部
【００９０】
実施例２
参考例３の無機フィラー含有層用塗工液の脂肪族ポリエステルを下記のものに変えた以外は参考例３と同様に電子写真感光体を作製した。
脂肪族ポリエステル
アジピン酸とアルキレングリコールの重縮合ポリエステル
（Ｐ−２０４Ｎ、大日本インキ化学製）            ０．０３部
【００９１】
実施例３
参考例２の無機フィラー含有層用塗工液の脂肪族ポリエステルを下記のものに変えた以外は参考例２と同様に電子写真感光体を作製した。
脂肪族ポリエステル
セバシン酸とアルキレングリコールの重縮合ポリエステル
（Ｐ−２０２、大日本インキ化学製）                ０．５部
【００９２】
比較例１
参考例１の無機フィラー含有層用塗工液の脂肪族ポリエステルを加えない以外は参考例１と同様に電子写真感光体を作製した。
【００９３】
比較例２
参考例２の無機フィラー含有層用塗工液の脂肪族ポリエステルを加えない以外は参考例２と同様に電子写真感光体を作製した。
【００９４】
比較例３
参考例３の無機フィラー含有層用塗工液の脂肪族ポリエステルを加えない以外は参考例３と同様に電子写真感光体を作製した。
【００９５】
比較例４
参考例１の無機フィラー含有最表層を設けない以外は参考例１と同様に電子写真感光体を作製した。
【００９６】
以上のように作製した参考例１〜４、実施例１〜３および比較例１〜４の電子写真感光体について、Ａ４サイズ５万枚の通紙試験を実施した。まず、前記感光体を電子写真装置用プロセスユニットに装着し、画像露光光源を６５５ｎｍの半導体レーザーを用いたリコー製ｉｍａｇｉｏＭＦ２２００改造機にて、初期帯電電位を−８５０Ｖに設定した。その後通紙試験を開始し、初期及び１万枚毎の画像評価と５万枚複写後の膜厚減少量の測定を行った。その結果を表１に示す。
次に、同様の方法で新たに作製した参考例１〜４、実施例１〜３および比較例１〜４の電子写真感光体について、帯電器等から発生する酸化性ガスの加速試験としてオゾンガス曝露による画像劣化試験を実施した。まず、上記通紙試験と同様に初期画像を採取した。続いてこの感光体を５ｐｐｍのオゾンガス雰囲気下に５０時間放置した後、初期の環境に取り出し５時間後に再度画像を採取した。このオゾンガス曝露後の画像を評価した結果を表１に示す。
【００９７】
【表１】
0003833954.tif 000005
なお、参考例の結果は省略する。
【００９８】
表１の通紙試験結果より、耐摩耗性の向上を狙い最表面層に無機フィラーを分散させた感光体において、比較例１〜３の脂肪族ポリエステルを含有しない感光体は繰り返し複写により画像流れが発生したのに対し、実施例１〜３の脂肪族ポリエステルを含有した感光体は良好な画像が得られた。また、本発明の実施例１〜３の感光体は最表面層に無機フィラー含有層を設けない比較例４の感光体に比べ高い耐摩耗性を有していることがわかる。更に、オゾンガス曝露による画像劣化試験結果より、比較例の脂肪族ポリエステルを含有しない感光体に比べ、実施例の脂肪族ポリエステルを含有した感光体は、耐酸化性ガス特性を有している。
【００９９】
従って、本発明の最表面層に無機フィラーとバインダー樹脂と脂肪族ポリエステルを含有させた感光体により、耐摩耗性が高く且つ繰り返し複写において画像流れ等の異常画像が発生しない高画質、高耐久な感光体を提供できることが判明した。また合わせて、本発明の感光体を用いた画像形成プロセス、画像形成装置及び画像形成装置用プロセスユニットが高性能、高信頼性を有していることが判明した。
【０１００】
【発明の効果】
本発明によれば、最表面層に少なくとも無機フィラーとバインダー樹脂と脂肪族ポリエステルを含有する感光体により、耐摩耗性が高く且つ繰り返し複写において画像流れ等の異常画像が発生しない高画質、高耐久な電子写真感光体を得られる。また、本発明の電子写真感光体を用いることにより、高性能、高信頼性の画像形成プロセス、画像形成装置及び画像形成装置用プロセスユニットが提供できる。
【図面の簡単な説明】
【図１】図１は、本発明の電子写真感光体を表わす断面図であり、導電性支持体３１上に、電荷発生物質と結着樹脂を主成分とする感光層３３が設けられている。図１−Ａは、無機フィラー、バインダー樹脂および脂肪族ポリエステルを含有する最表面層が感光層全体を占める場合であり、図１−Ｂは、無機フィラー、バインダー樹脂および脂肪族ポリエステルを含有する最表面層が感光層の表面部分のみである場合である。
【図２】図２は、本発明の電子写真感光体の積層構造が、導電性支持体３１上に、電荷発生物質を主成分とする電荷発生層３５と電荷輸送物質を主成分とする電荷輸送層３７とが積層された構成をとっている場合であり、無機フィラー、バインダー樹脂および脂肪族ポリエステルを含有される最表面層が電荷輸送層全体の場合が図２−Ａ、無機フィラー、バインダー樹脂および脂肪族ポリエステルが含有される最表面層が電荷輸送層の表面部分のみの場合が図２−Ｂである。
【図３】図３は、本発明の電子写真感光体の積層構造が、導電性支持体３１上に、電荷発生物質と結着樹脂を主成分とする感光層３３が設けられ、更に感光層表面に保護層３９が設けられてなる構成をとっている場合であり、この場合、無機フィラー、バインダー樹脂および脂肪族ポリエステルが含有される最表面層は保護層３９である。
【図４】図４は、本発明の電子写真感光体の積層構造が、導電性支持体３１上に、電荷発生物質を主成分とする電荷発生層３５と電荷輸送物質を主成分とする電荷輸送層３７とが積層され、更に電荷輸送層３７上に保護層３９が設けられてなる構成をとっている場合であり、この場合、無機フィラー、バインダー樹脂および脂肪族ポリエステルが含有される最表面層は保護層３９である。
【図５】図５は、本発明の電子写真感光体の積層構造が、導電性支持体３１上に、電荷輸送物質を主成分とする電荷輸送層３７と電荷発生物質を主成分とする電荷発生層３５とが積層され、更に電荷発生層３５上に保護層３９が設けられてなる構成をとっている場合であり、この場合、無機フィラー、バインダー樹脂および脂肪族ポリエステルが含有される最表面層は保護層３９である。
【図６】本発明の画像形成装置の１例を示す断面概略図である。
【図７】画像形成装置用プロセスユニットの１例を示す概略図である。
【符号の説明】
１  感光体
２  除電ランプ
３  帯電チャージャ
４  イレーサ
５  画像露光部
６  現像ユニット
７  転写前チャージャ
８  レジストローラ
９  転写紙
１０  転写チャージャ
１１  分離チャージャ
１２  分離爪
１３  クリーニング前チャージャ
１４  ファーブラシ
１５  クリーニングブレード
３１  導電性支持体
３３  感光層
３５  電荷発生層
３７  電荷輸送層
３９  保護層
１０１    感光ドラム
１０２  帯電装置
１０３    露光
１０４    現像装置
１０５    転写体
１０６    転写装置
１０７    クリーニングブレード
【図１】
0003833954.tif 000006
【図２】
0003833954.tif 000007
【図３】
0003833954.tif 000008
【図４】
0003833954.tif 000009
【図５】
0003833954.tif 000010
【図６】
0003833954.tif 000011
【図７】
0003833954.tif 000012